【手続補正書】
【提出日】平成16年8月16日(2004.8.16)
【手続補正１】
【補正対象書類名】明細書
【補正対象項目名】特許請求の範囲
【補正方法】変更
【補正の内容】
【特許請求の範囲】
【請求項１】
有機溶液中にリチウム塩溶質を含むリチウム電池電解液から不純物を除去する方法であって、
リチウム、及びリチウムとインタカレーション(intercalation) され得る第２金属を互いに電気的に接触するように配列してバイメタル構造物を形成し、
前記バイメタル構造物をリチウム電池電解液と接触するように配列して不純物を反応生成物に転換して精製された電解液を形成し、
前記バイメタル構造物と反応生成物とを前記精製された電解液から分離する精製方法。
【請求項２】
前記リチウムと前記第２金属とは互いに直接物理的に接触するように配列された、請求項１に記載の精製方法。
【請求項３】
前記電解液の新しい部分を前記バイメタル構造物の表面と連続的に接触させる工程をさらに含む、請求項１に記載の精製方法。
【請求項４】
前記精製された電解液をろ過する工程をさらに含む、請求項３に記載の精製方法。
【請求項５】
前記第２金属は、マグネシウム，アルミニウム，亜鉛，ガリウム，銀，カドミウム，インジウム，すず，アンチモン，白金，金，鉛およびビスマスからなる群より選択される、請求項１に記載の精製方法。
【請求項６】
前記リチウムと第２金属は層状からなる、請求項１に記載の精製方法。
【請求項７】
前記リチウムと第２金属とのうち、少なくとも一つはホイル形状である、請求項６に記載の精製方法。
【請求項８】
前記ホイルはパーフォレートされている、請求項７に記載の精製方法。
【請求項９】
前記リチウムと第２金属とのうち少なくとも一つはグリッド形状である、請求項６に記載の精製方法。
【請求項１０】
前記第２金属はアルミニウムである、請求項１または６に記載の精製方法。
【請求項１１】
第３金属の短絡により前記リチウムと第２金属とを電気的に連結する工程をさらに含む請求項１に記載の精製方法。
【請求項１２】
前記第３金属は、チタン，鉄，ニッケル，銅およびこれらの合金からなる群より選択される、請求項１１に記載の精製方法。
【請求項１３】
リチウムと第２金属とを前記第３金属のグリッド上に形成する工程をさらに含む、請求項１２に記載の精製方法。
【請求項１４】
前記グリッドは、ステンレススチールで形成され、前記リチウムと第２金属とは前記グリッド上にメッキする、請求項１３に記載の精製方法。
【請求項１５】
有機溶液中にリチウム塩溶質を含むリチウム電池電解液から不純物を除去する精製方法であって、リチウム層および、リチウムとインタカレートされ得る第２金属層を含み、前記リチウム層と第２金属層とは互いに電気的に接触する層状バイメタル組成物を形成し、電解液を前記バイメタル組成物と接触するように配列して不純物を反応生成物に転換し精製された電解液を形成し、前記バイメタル組成物と反応生成物とを前記精製された電解液から分離する精製方法。
【請求項１６】
有機溶液中にリチウム塩溶質を含むリチウム電池電解液から不純物を除去する精製方法であって、
リチウムの第１層を形成し、前記リチウムとインタカレートされ得る第２金属の第２層を形成し、
前記第１と第２層とを互いに電気的に連結してバイメタル構造物を形成し、
電解液を前記第１層及び第２層と接触させて不純物を反応生成物に転換し精製された電解液を形成し、
前記バイメタル構造物と反応生成物とを前記精製された電解液から精製する精製方法。
【請求項１７】
前記第１金属層および第２金属層は直接電気的に連結されている、請求項１６に記載の精製方法。
【請求項１８】
有機溶液中にリチウム塩溶質を含むリチウム電池電解液から不純物を除去する精製方法であって、
溶液をリチウムおよび、リチウムとインタカレートされ得る第２金属と同時に接触するようにして不純物を反応生成物に転換し精製された電解液を形成し、
前記精製された電解液を前記リチウム及び前記第２金属との反応生成物から分離する工程を含む精製方法。
【手続補正２】
【補正対象書類名】明細書
【補正対象項目名】０００５
【補正方法】変更
【補正の内容】
【０００５】
【課題を解決するための手段】
本願第１発明は、有機溶液中にリチウム塩溶質を含むリチウム電池電解液から不純物を除去する方法であって、リチウム、及びリチウムとインタカレーション(intercalation) され得る第２金属を互いに電気的に接触するように配列してバイメタル構造物を形成し、前記バイメタル構造物をリチウム電池電解液と接触するように配列して不純物を反応生成物に転換して精製された電解液を形成し、前記バイメタル構造物と反応生成物とを前記精製された電解液から分離する精製方法を提供する。
本願第２発明は、第１発明において、前記リチウムと前記第２金属とは互いに直接物理的に接触するように配列された精製方法を提供する。
本願第３発明は、第１発明において、前記電解液の新しい部分を前記バイメタル構造物の表面と連続的に接触させる工程をさらに含む精製方法を提供する。
本願第４発明は、第３発明において、前記精製された電解液をろ過する工程をさらに含む精製方法を提供する。
本願第５発明は、第１発明において、前記第２金属は、マグネシウム，アルミニウム，亜鉛，ガリウム，銀，カドミウム，インジウム，すず，アンチモン，白金，金，鉛およびビスマスからなる群より選択される精製方法を提供する。
本願第６発明は、第１発明において、前記リチウムと第２金属は層状からなる精製方法を提供する。
本願第７発明は、第６発明において、前記リチウムと第２金属とのうち、少なくとも一つはホイル形状である精製方法。
本願第８発明は、第７発明において、前記ホイルはパーフォレートされている精製方法を提供する。
本願第９発明は、第６発明において、前記リチウムと第２金属とのうち少なくとも一つはグリッド形状である精製方法を提供する。
本願第１０発明は、第６発明において、前記第２金属はアルミニウムである精製方法を提供する。
本願第１１発明は、第１発明において、第３金属の短絡により前記リチウムと第２金属とを電気的に連結する工程をさらに含む精製方法を提供する。
本願第１２発明は、第１１発明において、前記第３金属は、チタン，鉄，ニッケル，銅およびこれらの合金からなる群より選択される精製方法を提供する。
本願第１３発明は、第１２発明において、リチウムと第２金属とを前記第３金属のグリッド上に形成する工程をさらに含む精製方法を提供する。
本願第１４発明は、第１３発明において、前記グリッドは、ステンレススチールで形成され、前記リチウムと第２金属とは前記グリッド上にメッキする精製方法を提供する。
本願第１５発明は、第１発明において、前記第２金属はアルミニウムである、請求項精製方法を提供する。
本願第１６発明は、有機溶液中にリチウム塩溶質を含むリチウム電池電解液から不純物を除去する精製方法であって、リチウム層および、リチウムとインタカレートされ得る第２金属層を含み、前記リチウム層と第２金属層とは互いに電気的に接触する層状バイメタル組成物を形成し、電解液を前記バイメタル組成物と接触するように配列して不純物を反応生成物に転換し精製された電解液を形成し、前記バイメタル組成物と反応生成物とを前記精製された電解液から分離する精製方法を提供する。
本願第１７発明は、第１６発明において、前記リチウム層と前記第２金属層とは互いに直接物理的に接触するように配列されている精製方法を提供する。
本願第１８発明は、第１６発明において、前記電解液の新しい部分を前記バイメタル組成物の表面と連続的に接触するようにし、前記精製された電解液をろ過する工程をさらに含む精製方法を提供する。
本願第１９発明は、第１６発明において、前記第２金属は、マグネシウム，アルミニウム，亜鉛，ガリウム，銀，カドミウム，インジウム，すず，アンチモン，白金，金，鉛およびビスマスからなる群より選択される精製方法を提供する。
本願第２０発明は、第１６発明において、前記第２金属はアルミニウムである精製方法を提供する。
本願第２１発明は、有機溶液中にリチウム塩溶質を含むリチウム電池電解液から不純物を除去する精製方法であって、リチウムの第１層を形成し、前記リチウムとインタカレートされ得る第２金属の第２層を形成し、前記第１と第２層とを互いに電気的に連結してバイメタル構造物を形成し、電解液を前記第１層及び第２層と接触させて不純物を反応生成物に転換し精製された電解液を形成し、前記バイメタル構造物と反応生成物とを前記精製された電解液から精製する精製方法。
本願第２２発明は、前記第１金属層および第２金属層は直接電気的に連結されている、精製方法を提供する。
本願第２３発明は、第２１発明において、前記第１および第２金属層のうち、少なくとも一つはホイル形状である、精製方法を提供する。
本願第２４発明は、第２３発明において、前記ホイルはパーフォレートされている、請求項２３に記載の精製方法を提供する。
本願第２５発明は、第２１発明において、前記第１および第２層のうち、少なくとも一つはグリッド形状である精製方法を提供する。
本願第２６発明は、第２１発明において、前記電解液の新しい部分を前記第１および第２層の表面と連続的に接触するようにし、前記電解液をろ過する工程をさらに含む精製方法を提供する。
本願第２７発明は、第２１発明において、前記電気的連結工程は前記第１および第２層を互いに対して加圧する工程を含む精製方法を提供する。
本願第２８発明は、第２１発明において、前記第２金属は、マグネシウム，アルミニウム，亜鉛，ガリウム，銀，カドミウム，インジウム，すず，アンチモン，白金，金，鉛およびビスマスからなる群より選択される精製方法を提供する。
本願第２９発明は、第２１発明において、前記第２金属はアルミニウムである精製方法を提供する。
本願第３０発明は、有機溶液中にリチウム塩溶質を含むリチウム電池電解液から不純物を除去する精製方法であって、溶液をリチウムおよび、リチウムとインタカレートされ得る第２金属と同時に接触するようにして不純物を反応生成物に転換し精製された電解液を形成し、前記精製された電解液を前記リチウム及び前記第２金属との反応生成物から分離する工程を含む精製方法を提供する。